3 . 9 g 또는 0 . 020 mol 의 Pt ( 공급원 : Sigma - Aldrich ) 에 상응 하 는 5 중량 % 의 Pt / 활성탄 을 갖 는 , 실시 예 1 에서 와 동일 한 유형 의 78 g 의 가루 촉매 를 4 리터 유리 반응기 에 충전 하 고 , 1000 rpm 으로 957 g 의 물 과 함께 교반 하 였 다 . 이후 , 실시 예 1 과 유사 하 게 , 아래 표 에 나타낸 분포 및 200 g / mol 의 평균 몰 질량 을 갖 는 1 , 410 g 의 옥시 디 올 ( I ) 을 첨가 하 고 , 혼합물 을 60 ℃ 로 평형 화 시키 고 , 50 L / h 의 산소 를 추가 교반 과 함께 반응 혼합물 에 통과 시켰 다 . 옥시 디 올 ( I ) 에 대한 Pt 의 몰 비 는 이 에 따라 0 . 0098 이 었 고 , 액체 상 중 물 의 농도 는 70 중량 % 였 다 . 염기 가 첨가 되 지 않 았 으므로 , 초기 pH 는 6 . 9 였 다 . 67 시간 이후 , 완전 한 전환 이 얻 어 졌 다 . 산소 의 공급 이 종료 되 고 , 반응 혼합물 을 냉각 시키 고 , 유리 반응기 로부터 배출 하 였 다 . 반응 혼합물 은 또한 1 . 5 의 pH 를 가졌 다 . 이 를 D 4 유리 프레이트 를 통해 여과 하 고 , 필터 케이크 를 매 회 온수 200 mL 로 3 회 세척 하 였 다 . 여 과액 을 이후 10 mbar 아래 의 압력 에서 45 ℃ 로 회전 증발기 에서 농축 시켰 다 . 아래 표 에 나타낸 조성 을 갖 는 436 g 의 생성물 혼합물 을 수득 하 였 다 . 유기 구성 성분 의 분석 을 각각 기체 크로마토그래피 에 의해 실행 하 였 다 . 물 함량 을 칼 피셔 적정 에 의해 측정 하 였 다 .